(57)【要約】本発明は、本質的に単一モードの粒度分布を有する、一般式（Ｉ）［式中、Ｒは同一又は異なるもので、メチロール基又は置換又は非置換の脂肪族炭化水素基を表す］のポリ−又はモノメチロールアルカン酸を選択的に結晶化する方法に関する。これは、８５℃から５０℃までの温度範囲で、１０Ｋ／ｈより小さい冷却率の保持下に結晶化することにより達成され、この際、本質的に三方対称結晶が得られる。本発明は、結晶化を、５０℃を下回る温度で又は５０℃から５℃までの温度範囲で、１５Ｋ／ｈより小さい冷却率の保持下に実施する方法で、本質的に単一モードの粒度分布を有する、一般式（Ｉ）［式中、Ｒは同一又は異なるもので、メチロール基又は置換又は非置換の脂肪族炭化水素基を表す］のポリ−又はモノメチロールアルカン酸を選択的に結晶化する方法にも関する。【特許請求の範囲】
【請求項１】
本質的に単一モードの粒度分布を有する、一般式（Ｉ）：
【化１】
2004501107.tif 000005
［式中、Ｒは同一又は異なるもので、メチロール基又は置換又は非置換の脂肪族炭化水素基を表す］のポリ−又はモノメチロールアルカン酸を選択的に結晶化する方法において、この結晶化を、８５℃から５０℃までの温度範囲内で、１０Ｋ／ｈより小さい冷却率の保持下に実施し、かつこの方法で本質的に三方対称結晶を得ることを特徴とする、ポリ−又はモノメチロールアルカン酸を選択的に結晶化する方法。
【請求項２】
２００μｍに等しいか又はそれより大きい粒径の結晶を得る、請求項１に記載の方法。
【請求項３】
本質的に単一モードの粒度分布を有する、一般式（Ｉ）：
【化２】
2004501107.tif 000006
［式中、Ｒは同一又は異なるもので、メチロール基又は置換又は非置換の脂肪族炭化水素基を表す］のポリ−又はモノメチロールアルカン酸を選択的に結晶化する方法において、この結晶化を、５０℃又はこれを下回る温度で又は５０℃から５℃までの温度範囲内で、１５Ｋ／ｈより小さい冷却率の保持下に実施することを特徴とする、ポリ−又はモノメチロールアルカン酸を選択的に結晶化する方法。
【請求項４】
１００μｍに等しいか又はそれより小さい結晶を得る、請求項３に記載の方法。
【請求項５】
本質的に三方対称結晶を得る、請求項３又は４に記載の方法。
【請求項６】
ジメチロールアルカン酸の選択的結晶化のための、請求項１から５までのいずれか１項に記載の方法。
【請求項７】
ジメチロールプロピオン酸の選択的結晶化のための、請求項１から６までのいずれか１項に記載の方法。
【請求項８】
ポリ−又はモノメチロールアルカン酸結晶の濾過特性を改善するための、請求項１から７までのいずれか１項に記載の方法の使用。
【請求項９】
ポリ−又はモノメチロールアルカン酸結晶の溶解特性を改善するための、請求項１から７までのいずれか１項に記載の方法の使用。
【請求項１０】
ジメチロールアルカン酸結晶又はジメチロールプロピオン酸結晶に対する、請求項８又は９の使用。
【発明の詳細な説明】
【０００１】
本発明は、ポリ−又はモノメチロールアルカン酸、例えばジメチロールアルカン酸及び殊にジメチロールプロピオン酸の選択的結晶化法に関する。
【０００２】
ポリ−又はモノメチロールアルカン酸は、種々の方法で製造することができる。例えば、適切なアルデヒドとホルムアルデヒドとのアルドール反応を実施してポリ−又はモノメチロールアルカナールを形成させ、引き続く、過酸化水素（Ｈ２Ｏ２）を用いる又は酸素含有雰囲気中でのこのアルデヒド系中間化合物の酸化を、次の反応式に示されるように実施することができる：
【０００３】
【化３】
2004501107.tif 000002
【０００４】
他の方法では、先ず、例えば無機カンニッツアロ−反応で類似アルコールが製造され、ここでは、適切なアルデヒドと過剰のホルムアルデヒドとが、化学量論的量の無機塩基、例えばＮａＯＨ又はＣａ（ＯＨ）２の存在下に反応させられる。こうして製造されたアルコール、例えばトリメチロールエタン又はトリメチロールプロパンは、引き続きＰｄ／Ｃ−不均一系触媒の作用下に、空気で酸化される。
【０００５】
このようにして製造されたポリ−又はモノメチロールアルカン酸の結晶化法も既に公知である。日本化成（Ｎｉｐｐｏｎ Ｋａｓｅｉ）によるＪＰ−Ａ−１１２２８４８９は、ジアルキルケトンでのその置換による水からのジメチロールアルカン酸の結晶化及びジアルキルケトンからの結晶化を記載している。イソ−ブチルメチルケトンからのジメチロール酪酸の結晶化により、その８３．１質量％が≦１ｍｍの大きさを有する粒子が得られる。
【０００６】
日本化成のＥＰ−Ａ−０９３７７０１中では、前記の方法が、アルドール化からのなお存在する塩基を先ず酸で中和し、次いで有機溶剤からジメチロール酪酸を晶出させるように変更されている。
【０００７】
化合物を用いて実施されるこの結晶化とは反対に、工業的手段を用いるポリ−又はモノメチロールアルカン酸の結晶化に関しては何も詳細は知られていない。
【０００８】
従って、本発明の課題は、工業的手段を用いる、ポリ−又はモノメチロールアルカン酸、殊にジメチロールアルカン酸の、かつここでは特にジメチロールプロピオン酸の結晶化を、得られる結晶の本質的に良好な濾過可能性及び高い溶解速度が得られるように実施することである。
【０００９】
これらの所望の特性は、本質的に、結晶化を単一モード（ｍｏｎｏｍｏｄａｌｅ）の粒径分布が得られるように実施する際に達成できることが発見され、この際、この結晶は三方対称（ｔｒｉｇｏｎａｌ−ｓｙｍｍｅｔｒｉｓｃｈ）に構成されている。三方対称結晶の高い割合を有するこのような単一モードの粒径分布は、本発明に従って、一般式（Ｉ）：
【００１０】
【化４】
2004501107.tif 000003
【００１１】
［式中、Ｒは同一又は異なるもので、メチロール基又は置換又は非置換の脂肪族炭化水素基を表す］のポリ−又はモノメチロールアルカン酸の選択的結晶化法によって、この結晶化を、８５℃から５０℃までの温度範囲内で、１０Ｋ／ｈより小さい冷却率の保持下に実施する際に得られた。この場合に、２００μｍに等しいか又はそれより大きい本質的に三方対称結晶が得られる。
【００１２】
更に、本質的に単一モードの粒度分布は、前記のように、一般式（Ｉ）（ここでＲも同じものを表す）のポリ−又はモノメチロールアルカン酸の選択的結晶化法によって、ここでは、結晶化を５０℃又はそれを下回る温度で又は５０℃から５℃までの温度範囲内で、１５Ｋ／ｈより小さい冷却率の保持下に実施することによっても得ることができ。こうして得られた結晶は、１００μｍに等しいか又はそれより小さい。これらは、有利に三方対称性に構成されている。
【００１３】
前記の本発明により実施される二つの方法では、場合により高い割合の三方対称結晶を有する単一モードの粒度分布が、本質的に、晶出時の高い過飽和を避け、過飽和を低く保持することにより達成される。しかしながら、双方の方法は、特に、但し排他的ではないが、ジメチロールアルカン酸、特に有利にジメチロールプロピオン酸の選択的結晶化のために好適である。
【００１４】
本発明は、本発明により発見された方法の、ポリ−又はモノメチロールアルカン酸結晶、殊にジメチロールアルカン酸結晶、特にジメチロールプロピオン酸の濾過特性の改善又は溶解特性の改善のための使用にも関する。
【００１５】
次に、本発明を、実施例を用いて、かつ添付図面と関連させて詳述する。
【００１６】
図１：  凝集されたジメチロールプロピオン酸結晶の電子顕微鏡写真。
【００１７】
図２：  凝集されたジメチロールプロピオン酸結晶の図１とは異なる拡大率での電子顕微鏡写真。
【００１８】
図３：  ２モードの粒度分布を有するジメチロールプロピオン酸結晶の光学顕微鏡写真。
【００１９】
図４：  単一モードの粒度分布を有するジメチロールプロピオン酸結晶の光学顕微鏡写真。
【００２０】
図５ａ、５ｂ：  単一モードの粒度分布を有する三方対称ジメチロールプロピオン酸結晶の電子顕微鏡写真。
【００２１】
図６：  三方対称結晶不含のジメチロールプロピオン酸結晶の光学顕微鏡写真。
【００２２】
図７ａ、７ｂ：  三方対称結晶形成なしでの単一モードの粒度分布を有する不規則形状のジメチロールプロピオン酸結晶の電子顕微鏡写真。
【００２３】
図８：  比較例１及び２並びに実施例１〜４により得られたジメチロールプロピオン酸結晶の粒度分布を示す概略図。ここで、符号は次のものを表す：
Ａ：  質量部［％］、  Ｂ：  粒径［μｍ］、
【００２４】
【外１】
2004501107.tif 000004
【００２５】
Ａ）ジメチロールプロピオン酸の製造
下記の比較例の際にも本発明により実施される結晶化の際にも、例としてジメチロールプロピオン酸を選択する。しかしながら、この場合に、本発明により実施される結晶化法は、ジメチロールプロピオン酸又は一般のジメチロールアルカン酸の結晶化の際の使用に限定されず、任意のポリ−又はモノメチロールアルカン酸に使用することができる。
【００２６】
次に記載の実施例の目的のために、Ｈ２Ｏ２を用いるジメチロールプロピオンアルデヒドの酸化によりジメチロールプロピオン酸を得た。結晶化のために使用された反応混合物は、ジメチロールプロピオン酸それぞれ３７質量％を含有した。
【００２７】
Ｂ）比較例
比較例１
Ａ）によるジメチロールプロピオン酸の製造時に得られた反応混合物を、回分式で冷却結晶化させ、８５℃から５℃までの温度範囲内で、３０Ｋ／ｈ（ケルビン／時間）の冷却速度（冷却率）で晶出させる。図１及び２に示されているように、大きいＣ３−対称結晶（以後、三方対称結晶と称する）及び不規則形状の粒子の凝集物が生じる。粒度に関して、次の生成物分布が測定された：
７７％＞５０μｍ、５５％＞１００μｍ、１５％＞２００μｍ、１％＞４００μｍ。
【００２８】
０．７１のｃｖ−値が得られた。この際に得られる濾過抵抗は、１２．２６質量％の懸濁液濃度で、０．１２〜０．１４×１０１２ｍＰａ×ｓ／ｍ２であった。
【００２９】
この例が示しているように、選択された条件下では、非選択的に結晶化され、この際に、混合物が得られる。
【００３０】
比較例２
Ａ）によるジメチロールプロピオン酸の製造時に得られた反応混合物を、回分式で６７．５℃から５℃までの温度範囲内で、３０Ｋ／ｈの冷却率で晶出させる。この際に生じるなお未乾燥の結晶物質は、図３に示されている。ここに示されている光学顕微鏡写真中で、灰色背景は不規則構造の小さい結晶から成っている。付加的に、三方対称結晶を認めることができる。２モードの粒度分布が存在する。この結晶物質の濾過抵抗として、３．１×１０１２ｍＰａ×ｓ／ｍ２が測定された。
【００３１】
Ｃ）本発明による結晶化法
実施例１
Ａ）によるジメチロールプロピオン酸の製造時に得られた反応混合物を、回分式で８５℃の開始温度での一定温度範囲内で晶出させ、この際、冷却率は５Ｋ／ｈであり、この冷却を５０℃で停止させた。この際に生じる結晶物質は、図５及び６ａ、６ｂに示されているように、主として三方対称結晶を含有した。こうして形成された結晶の約９５％は、＞２００μｍの粒径を有する。このことは、図７にグラフで示されている。ｃｖ−値として０．４が測定された。
【００３２】
この例は、５０℃を上回る選択温度範囲内での結晶化の際に、選択的に主として２００μｍより大きい粒度の三方対称結晶が得られることを示している。反応条件に関して、冷却率の好適な選択により、反応混合物の過飽和を低く保持するように注意した。
【００３３】
実施例２
実施例１から得られた母液を、１０Ｋ／ｈの冷却率で更に冷却した。この際に生じた結晶は、三方対称構造を示さない、主として不規則な形状の結晶より成っていた。この粒子の約９５％は、＜１００μｍの寸法を示した。この粒度分布も図７中に示されている。ｃｖ−値として０．７６が測定された。
【００３４】
この実施例が示しているように、５０℃より下での結晶化の際に、選択的に、粒径＜１００μｍの結晶を得ることができる。
【００３５】
実施例３
Ａ）によるジメチロールプロピオン酸の製造時に得られた反応混合物を、回分式で、５０〜５℃の温度範囲内で、２Ｋ／ｈの冷却率で、かつ０．１Ｗ／ｋｇの撹拌電力を用いて晶出させる。この際、播種する。完成結晶物質中には、播種により導入されたよりも明らかに多くの三方対称粒子が含有されていた。
【００３６】
この例で、５０℃を下回る温度範囲での結晶化の場合にも、過飽和が低く保持されれば、三方対称結晶を得ることができることを示すことができる。
【００３７】
実施例４
Ａ）によるジメチロールプロピオン酸の製造時に得られた反応混合物を、室温での２日間に渡る水の蒸発により、１５質量％の濃度まで濃縮させる。結晶物質中には、殆どもっぱら三方対称結晶が認識可能である。
【００３８】
この例でも、過飽和が低く保持される前提下では、５０℃より下での結晶化により三方対称結晶を得ることができることを示すことができる。
【００３９】
図８中には、比較例１及び２並びに実施例１及び２で得られるジメチロールプロピオン酸結晶の粒度分布がグラフの形で表示されている。このグラフからも、高い撹拌エネルギーの場合には、高い核形成速度を生じ、これが結果として粒子を小さくすることが明白である。より急速な冷却は、結晶化の間の大きい過飽和に作用し、これにより、核形成速度が増加され、かつ同様により小さい粒子が得られる。
【００４０】
図８の試料１及び２を用いて、技術水準で得られるジメチロールプロピオン酸生成物でその粒径を検査した。試料１は、Ｍａｌｌｉｎｃｋｒｏｄｔ 社からの市販品であり、試料２は、Ｐｅｒｓｔｏｒｐ ＡＢ から入手した。双方の試料で、粒度分布は、図８の中間の範囲内にある。特別に微細な粒子も又は特別に大きな粒子も得られない。
【図面の簡単な説明】
【図１】
凝集されたジメチロールプロピオン酸結晶の電子顕微鏡写真。
【図２】
凝集されたジメチロールプロピオン酸結晶の図１とは異なる拡大率での電子顕微鏡写真。
【図３】
２モードの粒度分布を有するジメチロールプロピオン酸結晶の光学顕微鏡写真。
【図４】
単一モードの粒度分布を有するジメチロールプロピオン酸結晶の光学顕微鏡写真。
【図５】
単一モードの粒度分布を有する三方対称ジメチロールプロピオン酸結晶の電子顕微鏡写真。
【図６】
三方対称結晶不含のジメチロールプロピオン酸結晶の光学顕微鏡写真。
【図７】
三方対称結晶形成なしでの単一モードの粒度分布を有する不規則形状のジメチロールプロピオン酸結晶の電子顕微鏡写真。
【図８】
比較例１及び２並びに実施例１〜４により得られたジメチロールプロピオン酸結晶の粒度分布を示す概略図。
【符号の説明】
Ａ：  質量部［％］、  Ｂ：  粒径［μｍ］
【図８】
2004501107.tif 000007
【国際公開パンフレット】
2004501107.tif 000008
2004501107.tif 000009
2004501107.tif 000010
2004501107.tif 000011
2004501107.tif 000012
2004501107.tif 000013
2004501107.tif 000014
2004501107.tif 000015
2004501107.tif 000016
2004501107.tif 000017
2004501107.tif 000018
2004501107.tif 000019
2004501107.tif 000020
2004501107.tif 000021
2004501107.tif 000022
2004501107.tif 000023
2004501107.tif 000024
2004501107.tif 000025
2004501107.tif 000026
【国際調査報告】
2004501107.tif 000027
2004501107.tif 000028
2004501107.tif 000029
2004501107.tif 000030